(57)【要約】  【課題】帯電防止能がある接着フィルムを提供する。  【解決手段】本発明の接着フィルム１０は、少なくともプライマー層１５に第一の導電性粒子１７が添加されることで、プライマー層１５の表面抵抗が低くなっており、接着フィルム１０を貼着対象物に貼付するときに、第一の基材１１が摩擦により帯電しても、電気はプライマー層１５でリークされるので、接着剤層２５が帯電しない。また、第一の剥離層２０とプライマー層１５は透明になっており、接着剤層２５は第一の基材１１とは異なる色にされているので、接着剤層２５が貼着対象物に転着された後、剥離フィルム１２の第一の剥離層２０側の面を観察し、第一の基材１１の色が観察できるかどうか調べることで接着剤層２５が第一の剥離層２０上に残留しているかどうかが分かる。【選択図】図２
2005298799.tif 000002
【特許請求の範囲】
【請求項１】
基材と、前記基材表面に密着配置された剥離層とを有する剥離フィルムと、前記剥離層の表面に密着配置された接着剤層とを有し、
前記基材と前記剥離層との間の剥離力は、前記剥離層と前記接着剤層との間の剥離力よりも大きくされた接着フィルムであって、
前記剥離層は、剥離剤と、導電性の帯電防止粒子を含有し、
前記帯電防止粒子は、透明な金属酸化物であって、インジウム錫酸化物と、錫酸化物と、亜鉛酸化物とからなる群より選択される、少なくとも１種類の金属酸化物を含有し、
前記帯電防止粒子の粒径は１０ｎｍ以上６０ｎｍ以下にされた接着フィルム。
【請求項２】
前記剥離剤は透明であって、
前記接着剤層側から前記接着フィルムの表面を観察したときとの色と、
前記接着剤層を除去し、前記剥離層を露出させたときに、前記剥離層の露出する表面を観察したときの色は異なるようにされた請求項１記載の接着フィルム。
【請求項３】
前記基材は白色であって、前記接着剤は白以外の色にされた請求項１又は請求項２のいずれか１項記載の接着フィルム。
【請求項４】
前記基材は透明であって、前記接着剤は不透明にされた請求項１又は請求項２のいずれか１項記載の接着フィルム。
【請求項５】
前記帯電防止粒子の粒径は、前記剥離層の膜厚よりも小さくされた請求項１乃至請求項４のいずれか１項記載の接着フィルム。
【請求項６】
前記剥離層の膜厚は１０ｎｍ以上１μｍ以下にされた請求項１乃至請求項５のいずれか１項記載の接着フィルム。
【請求項７】
０．２ｇの前記剥離フィルムを１０ｍｌの水に入れ、加熱温度１００℃の条件で１０時間放置した後、前記水に溶出するイオン量が１５ｐｐｍ以下になる請求項１乃至請求項６のいずれか１項記載の接着フィルム。
【請求項８】
基材と、前記基材表面に配置された剥離層と、前記剥離層の表面に密着配置された接着剤層とを有する接着フィルムの、
露出された前記接着剤層表面を基板表面に押し当て、前記接着剤層を前記基板表面に貼付する貼付工程と、
前記基材を前記剥離層と一緒に前記接着剤層から剥離する剥離工程とを有する接着剤付き基板の製造方法であって、
前記剥離層は透明な剥離剤と、透明な導電性粒子とを含有されたものを用い、
前記接着剤層の表面を観察したときの色と、前記基材の前記剥離層と密着する面を観察したときの色である基材色を互いに異なる色にされており、
前記剥離工程の後に、前記剥離層表面を検査し、前記剥離層の裏面に密着する前記基材の色が観察された場合に良品と判断する接着剤付き基板の製造方法。
【請求項９】
基材と、前記基材表面に配置された剥離層と、前記剥離層の表面に密着配置された接着剤層とを有する接着フィルムの、
露出された前記接着剤層表面を基板表面に押し当て、前記接着剤層を前記基板表面に貼付する貼付工程と、
前記基材を前記剥離層と一緒に前記接着剤層から剥離する剥離工程とを有する接着剤付き基板の製造方法であって、
前記剥離層は透明な剥離剤と、透明な導電性粒子とを含有されたものを用い、
前記接着剤層を不透明にしておき、
前記剥離工程の後に、前記基材と前記剥離層を透過した光の光量を測定し、測定された前記光量が設定値以上の時には良品と判断する接着剤付き基板の製造方法。
【請求項１０】
前記基材をローラに接触させながら走行させる請求項８又は請求項９のいずれか１項記載の接着剤付き基板の製造方法。
【請求項１１】
帯電防止粒子と、剥離剤を有する塗布組成物を作成し、
前記塗布組成物を基材表面に塗布して塗布層を形成した後、前記塗布層を乾燥させて剥離層を形成し、
前記剥離層表面に接着剤を塗布して接着剤層を形成する接着フィルムを製造方法であって、
前記帯電防止粒子を有機溶媒に分散させて溶媒系スラリーを作成した後、シリコーンを主成分とする剥離剤と、前記溶媒系スラリーとを混合して前記塗布組成物を作成する接着フィルムの製造方法。
【請求項１２】
前記塗布組成物の塗布は、前記塗布層を乾燥した後の前記剥離層の膜厚が１０ｎｍ以上１μｍ以下になるように塗布する請求項１１記載の接着フィルムの製造方法。
【請求項１３】
前記塗布組成物の作成は、前記塗布組成物中の微粉末固形分が１重量％以上１０重量％以下になるように、前記溶媒系スラリーを添加する請求項１１又は請求項１２のいずれか１項記載の接着フィルムの製造方法。
【発明の詳細な説明】
【技術分野】
【０００１】
本発明は接着フィルムの技術分野に関する。
【背景技術】
【０００２】
図４の符号１１０は従来技術の接着フィルムを示している。
接着フィルム１１０は、ＰＥＴ（ポリエステルテレフタレート）フィルムからなる基材１１１と、基材１１１表面に配置された剥離層１１５と、剥離層１１５表面に配置された接着剤層１２０とを有している。
【０００３】
この接着フィルム１１０を用いて接着剤付き基板を製造する工程について説明すると、先ず、基板の貼付面に接着フィルム１１０の接着剤層１２０が配置された側の面を押し当て、貼付面と接着剤層１２０表面とを密着させる。
【０００４】
剥離層１１５と接着剤層１２０との間の接着力は、接着剤層１２０と基板との間の接着力、及び剥離層１１５と基材１１１との間の接着力よりも小さくなっており、基材１１１を基板から剥離すると、剥離層１１５と接着剤層１２０の界面で剥離が起こり、剥離層１１５は基材１１１と一緒に剥離され、接着剤層１２０が基板上に残る。
【０００５】
一般に基材１１１の色は白、透明又はマット状であり、接着剤層１２０は導電性粒子１２２が添加されることで黒色か茶色に着色されている。また、剥離層１１５はシリコーンのような透明な剥離剤で構成されており、従って、接着剤層１２０が剥離した状態で、基材１１１の剥離層１１５が露出した側の面を観察した時に、透明な剥離層１１５を介して基材１１１の色が観察されれば、接着剤層１２０が基材１１１上に残っていないことを示し、逆に基材１１１の色が観察されず、接着剤層１２０の色が観察されれば、接着剤層１２０が基板に完全に貼付されず、基材１１１上に残ってしまったことを示す。このように、剥離層１１５が接着剤層１２０から露出したときの色を観察することで、接着剤層１２０の貼付が正常に行われたかどうかを判断することができる。
【０００６】
一般に、基材１１１は絶縁性の樹脂フィルムで構成されており、接着剤層１２０も絶縁性を有するため、接着フィルム１１０は上述した貼付の工程等で摩擦により帯電しやすいという問題があった。接着フィルム１１０が帯電し、帯電した状態の接着剤層１２０が基板に貼付されてしまうと、基板に他の電気部品を接続した場合に、電気部品の回路や基板の配線膜に悪影響が生じてしまう。
【０００７】
例えば、剥離層に第４級アンモニウム塩のようなイオン性導電剤や、金属のような電子伝導剤を添加すれば、剥離層の表面抵抗を小さくなり、接着剤層の帯電を防止することができる。イオン性導電剤は安価で、剥離層の抵抗値を下げる効果も高い。しかしながら、イオン性導電剤は剥離層の表面に染み出すブルームと呼ばれる現象が起こりやすく、ブルームが起こると、基板の配線膜がイオン性導電剤によって腐食されることがある。
【０００８】
また、イオン性導電剤は湿度が高い程抵抗値が低くなる傾向があるので、夏場のように環境湿度が高い時は抵抗値が低く、帯電防止能が高いが、冬場のように環境湿度が低くく、最も帯電防止機能が求められる時には抵抗値が高くなり、帯電防止能が低くなってしまう。
【０００９】
電子伝導剤はイオンを含有しないが、剥離層の抵抗値を十分に下げるためには多量に添加する必要がある。電子伝導剤を多量に添加すると、剥離層が電子伝導剤の色に着色されてしまい、接着剤層１２０の貼付が正常に行われたかどうかの判断が困難になってしまう。
【特許文献１】特開２００１−３０２９４５号公報
【特許文献２】特開２００２−８０７５４号公報
【特許文献３】特開平５−９８１４３号公報
【特許文献４】特開平７−２２５３０２号公報
【特許文献５】特開平８−２４５９３２号公報
【特許文献６】特開２００１−１５２１０５号公報
【特許文献７】特開平６−１０７９６３号公報
【特許文献８】特開２００１−１５２１０５号公報
【特許文献９】特開平１１−２４１０４９号公報
【発明の開示】
【発明が解決しようとする課題】
【００１０】
本発明は上記従来技術の不都合を解決するために創作されたものであり、その目的は、帯電防止能を有し、かつ、剥離層が透明な接着フィルムを製造することにある。
【課題を解決するための手段】
【００１１】
上記課題を解決するために請求項１記載の発明は、基材と、前記基材表面に密着配置された剥離層とを有する剥離フィルムと、前記剥離層の表面に密着配置された接着剤層とを有し、前記基材と前記剥離層との間の剥離力は、前記剥離層と前記接着剤層との間の剥離力よりも大きくされた接着フィルムであって、前記剥離層は、剥離剤と、導電性の帯電防止粒子を含有し、前記帯電防止粒子は、透明な金属酸化物であって、インジウム錫酸化物と、錫酸化物と、亜鉛酸化物とからなる群より選択される、少なくとも１種類の金属酸化物を含有し、前記帯電防止粒子の粒径は１０ｎｍ以上６０ｎｍ以下にされた接着フィルムである。
請求項２記載の発明は、請求項１記載の接着フィルムであって、前記剥離剤は透明であって、前記接着剤層側から前記接着フィルムの表面を観察したときとの色と、前記接着剤層を除去し、前記剥離層を露出させたときに、前記剥離層の露出する表面を観察したときの色は異なるようにされた接着フィルムである。
請求項３記載の発明は、請求項１又は請求項２のいずれか１項記載の接着フィルムであって、前記基材は白色であって、前記接着剤は白以外の色にされた接着フィルムである。
請求項４記載の発明は、請求項１又は請求項２のいずれか１項記載の接着フィルムであって、前記基材は透明であって、前記接着剤は不透明にされた接着フィルムである。
請求項５記載の発明は、請求項１乃至請求項４のいずれか１項記載の接着フィルムであって、前記帯電防止粒子の粒径は、前記剥離層の膜厚よりも小さくされた接着フィルムである。
請求項６記載の発明は、請求項１乃至請求項５のいずれか１項記載の接着フィルムであって、前記剥離層の膜厚は１０ｎｍ以上１μｍ以下にされた接着フィルムである。
請求項７記載の発明は、請求項１乃至請求項６のいずれか１項記載の接着フィルムであって、０．２ｇの前記剥離フィルムを１０ｍｌの水に入れ、加熱温度１００℃の条件で１０時間放置した後、前記水に溶出するイオン量が１５ｐｐｍ以下になる接着フィルムである。
請求項８記載の発明は、基材と、前記基材表面に配置された剥離層と、前記剥離層の表面に密着配置された接着剤層とを有する接着フィルムの、露出された前記接着剤層表面を基板表面に押し当て、前記接着剤層を前記基板表面に貼付する貼付工程と、前記基材を前記剥離層と一緒に前記接着剤層から剥離する剥離工程とを有する接着剤付き基板の製造方法であって、前記剥離層は透明な剥離剤と、透明な導電性粒子とを含有されたものを用い、前記接着剤層の表面を観察したときの色と、前記基材の前記剥離層と密着する面を観察したときの色である基材色を互いに異なる色にされており、前記剥離工程の後に、前記剥離層表面を検査し、前記剥離層の裏面に密着する前記基材の色が観察された場合に良品と判断する接着剤付き基板の製造方法である。
請求項９記載の発明は、基材と、前記基材表面に配置された剥離層と、前記剥離層の表面に密着配置された接着剤層とを有する接着フィルムの、露出された前記接着剤層表面を基板表面に押し当て、前記接着剤層を前記基板表面に貼付する貼付工程と、前記基材を前記剥離層と一緒に前記接着剤層から剥離する剥離工程とを有する接着剤付き基板の製造方法であって、前記剥離層は透明な剥離剤と、透明な導電性粒子とを含有されたものを用い、前記接着剤層を不透明にしておき、前記剥離工程の後に、前記基材と前記剥離層を透過した光の光量を測定し、測定された前記光量が設定値以上の時には良品と判断する接着剤付き基板の製造方法である。
請求項１０記載の発明は、請求項８又は請求項９のいずれか１項記載の接着剤付き基板の製造方法であって、前記基材をローラに接触させながら走行させる接着剤付き基板の製造方法である。
請求項１１記載の発明は、帯電防止粒子と、剥離剤を有する塗布組成物を作成し、前記塗布組成物を基材表面に塗布して塗布層を形成した後、前記塗布層を乾燥させて剥離層を形成し、前記剥離層表面に接着剤を塗布して接着剤層を形成する接着フィルムを製造方法であって、前記帯電防止粒子を有機溶媒に分散させて溶媒系スラリーを作成した後、シリコーンを主成分とする剥離剤と、前記溶媒系スラリーとを混合して前記塗布組成物を作成する接着フィルムの製造方法である。
請求項１２記載の発明は、請求項１１記載の接着フィルムの製造方法であって、前記塗布組成物の塗布は、前記塗布層を乾燥した後の前記剥離層の膜厚が１０ｎｍ以上１μｍ以下になるように塗布する接着フィルムの製造方法である。
請求項１３記載の発明は、請求項１１又は請求項１２のいずれか１項記載の接着フィルムの製造方法であって、前記塗布組成物の作成は、前記塗布組成物中の微粉末固形分が１重量％以上１０重量％以下になるように、前記溶媒系スラリーを添加する接着フィルムの製造方法である。
【００１２】
尚、本発明で微粉末固形分とは塗布組成物中に含有される固形分のことであって、具体的には塗布組成物中に含有される帯電防止粒子のことである。
【発明の効果】
【００１３】
本発明の接着フィルムは、剥離層に帯電防止粒子が添加されることで、剥離層の表面抵抗が低くなっているので、接着剤層が帯電し難い。また、帯電防止粒子は透明であり、剥離層全体が透明になっているので、接着剤層を剥離した後、露出した剥離層表面から基材の色を観察し、接着剤層の貼付が正常に行われたどうかの判断を行うことができる。また、帯電防止粒子は金属酸化物を主成分とするので、金属粒子に比べて溶媒に対する親和性が高い。従って、接着剤層を形成するために、溶媒を含有した接着剤を塗布したときに接着剤のはじきが発生せず、膜厚均一な接着剤層を形成することができる。
【発明を実施するための最良の形態】
【００１４】
本発明の接着フィルムを製造する工程の一例について説明する。
先ず、粒径が１０ｎｍ以上６０ｎｍ以下の帯電防止粒子と、有機溶媒とを混合し、溶媒系スラリーを作成する。次に、溶媒系スラリーと、透明なシリコーンからなる液状の剥離剤と、該剥離剤の架橋反応を促進する硬化剤とを混合し、液状の塗布組成物を作成する。
【００１５】
帯電防止粒子の粒径が１０ｎｍ以上６０ｎｍ以下と小さい場合には剥離剤に対する分散性が低いため、帯電防止粒子と剥離剤とを直接混合すると帯電防止粒子が沈殿しやすいが、本発明では予め帯電防止粒子と有機溶媒とを混合して溶媒系スラリーを作成することで、剥離剤に対する帯電防止粒子の分散性が向上しているので、帯電防止粒子を分散させる分散剤を用いずに、塗布組成物中で帯電防止粒子を分散させることができる。
【００１６】
次いで、該塗布組成物を、グラビアコータ等の塗布手段を用い、加熱乾燥後の膜厚が１０ｎｍ以上１μｍ以下になるように第一の基材表面に塗布し、塗布層を形成する。
【００１７】
図１（ａ）は第一の基材１１表面に塗布層１５ａが形成された状態を示す断面図である。上述したように、帯電防止粒子１７は塗布組成物中で分散しているので、塗布直後は、塗布層１５ａ中の帯電防止粒子１７の分布は均一になっているが、帯電防止粒子１７はＩＴＯ（インジウム・錫酸化物）で構成されており、その比重は剥離剤１６ａよりも高いので、帯電防止粒子１７は塗布後には塗布層１５ａ内部で沈殿する。従って、帯電防止粒子１７は塗布層１５ａの表面からの深さが深さが深い方が多く分布するが、その平面分布は均一になっている。
【００１８】
帯電防止粒子１７の平均粒径は、塗布層１５ａの膜厚よりも小さくなっているので、帯電防止粒子１７の表面は塗布層１５ａから露出せず、剥離剤１６ａで覆われた状態になっている。次いで、塗布層１５ａを剥離剤１６ａが架橋する架橋温度以上に加熱し、乾燥すると余分な有機溶媒が蒸発すると共に、剥離剤１６ａの架橋反応が起こる。
【００１９】
塗布層１５ａに帯電防止剤として第４級アンモニウム塩のようなイオン性導電剤が添加されていると、該導電剤が触媒毒として作用し、剥離剤１６ａの架橋反応が阻害されるが、上述したように帯電防止粒子１７は金属酸化物で構成されており、イオン導電剤を含有しないので、剥離剤１６ａの架橋反応が阻害されずに進行し、剥離剤１６ａが帯電防止粒子１７の表面を覆った状態で硬化し、第一の剥離層が形成される。
【００２０】
図１（ｂ）は第一の剥離層１５が形成された状態の剥離フィルム１２を示す断面図である。図１（ｂ）の符号１６は硬化した剥離剤を示しており、上述したように剥離剤は帯電防止粒子１７の表面を覆った状態で硬化し、硬化する前の塗布層１５ａと硬化した後の第一の剥離層１５の膜厚は変化しないので、帯電防止粒子１７は第一の剥離層１５から露出しない。
【００２１】
次に、熱硬化性樹脂からなるバインダー樹脂と、金属粒子からなる導電性粒子と、溶媒とを混合、分散して液状の接着剤を作成し、この接着剤を第一の剥離層１５上に塗布すると、接着剤中の溶媒の一部が第一の剥離層１５の表面から内部に浸透する。
【００２２】
上述したように帯電防止粒子１７は第一の剥離層１５から露出しておらず、接着剤と帯電防止粒子１７は直接接触しないが、本願では剥離層１５の膜厚が１０ｎｍ以上１μｍであるのに対し、帯電防止粒子１７の粒径は１０ｎｍ以上６０ｎｍ以下の範囲であり、帯電防止粒子１７を覆う剥離剤１６の厚さが最大で２４０ｎｍと小さいので、第一の剥離層１５に浸透した溶媒は帯電防止粒子１７に到達する。
【００２３】
上述したように帯電防止粒子１７は金属酸化物で構成されており、接着剤に用いられる溶媒は、金属単体に対する親和性よりも金属酸化物に対する親和性が高いので、溶媒は帯電防止粒子１７に弾かれず、一部が帯電防止粒子１７に浸透する。従って、この第一の剥離層１５では接着剤中の溶媒が弾かれることがなく、結果として接着剤と第一の剥離層１５との親和性が高くなるので、接着剤が第一の剥離層１５で弾かれることがなく、第一の剥離層１５表面に均一に接着剤が塗布される。接着剤を塗布後、全体を乾燥させて、接着剤から余分な溶媒を蒸発、除去すると、第一の剥離層１５表面に接着剤層が形成される。
【００２４】
図１（ｃ）は接着剤層２０が形成された状態を示しており、この接着剤層２０はバインダー樹脂２１中に導電性粒子２２が分散された状態になっている。次いで、表面に第二の剥離層３２が形成された第二の基材３１を用意し、第二の剥離層３２を接着剤層２０に向けた状態で、第二の剥離層３２と一緒に第２の基材３１を接着剤層２０に押し当てると、図１（ｄ）に示すような本発明の接着フィルム１０が得られる。
【００２５】
ここでは、第一の基材１１は長尺形状であって、第一の基材１１上に形成された剥離層１５と接着剤層２０も第一の基材１１と同じ長尺形状になっている。また、第二の基材３１は第一の基材１１と同じ長尺形状にされており、従ってこの接着フィルム１０全体の形状は長尺になっている。
【００２６】
図２は基板４に接着剤層２０を貼付する工程を説明するための図面である。図２の符号１は接着剤層２０の貼付に用いられる貼付装置を示しており、この貼付装置１は第一、第二の押圧ローラ４５、４６と、第一、第二の剥離ローラ４１、４２とを有している。この貼付装置１を用いて接着剤付き基板を製造するには、先ず、上述した接着フィルム１０のロール１８を形成する。
【００２７】
図２は基板４に接着剤層２０を貼付するときの状態を示しており、この状態では接着フィルム１０はロール１８から引き出されて第一、第二の剥離ローラ４１、４２の間を通った後、第二の基材３１が巻き取り軸５１に巻き取られ、第一の基材１１が第一、第二の押圧ローラ４５、４６の間を通った後、巻き取り軸５２に巻き取られている。
【００２８】
第二の剥離層３２は第一の剥離層１５とは異なる剥離剤で構成されており、その剥離剤の選択により、第二の剥離層３２と接着剤層２０との間の接着力は、第二の基材３１と第二の剥離層３２との間の接着力と、第一の剥離層１５と接着剤層２０との間の接着力と、第一の剥離層１５と第一の基材１１との間の接着力のいずれの接着力よりも弱くされている。
【００２９】
従って、第一、第二の基材１１、３１を巻き取り軸５１、５２で巻き取り、第一、第二の基材１１、３１を走行させながら、第一、第二の剥離ローラ４１、４２で第一、第二の基材１１、３１の走行方向を変えると、接着力の相違により、第二の剥離層３２と接着剤層２０との界面で剥離が起こって接着剤層２０が露出し、第二の剥離層３２は第二の基材３１と一緒に巻き取られ、露出した接着剤層２０は第一の基材１１と一緒に第一、第二の押圧ローラ４５、４６の間に向かって走行する。
【００３０】
基板４は接着剤を貼付すべき貼付面が第一の基材１１に向けられた状態で、第一、第二の押圧ローラ４５、４６の間に配置されている。第一の基材１１の基板４と対向する面とは反対側の面を観察できる位置、ここでは、第一の基材１１上の位置には第一の観察手段６が配置されている。第一の観察手段６と、後述する第二の観察手段７はそれぞれ制御装置５に接続され、第一、第二の観察手段６、７から送られる信号によって制御装置５が第一、第二の観察手段６、７が観察する色を判断するようになっている。
【００３１】
第一の基材１１は、基材を構成するＰＥＴ樹脂に着色剤が添加されることによって白色になっているのに対し、接着剤層２０は有色の導電性粒子２２が添加されることで第一の基材１１とは異なる色（例えば黒色、茶色）に着色されており、接着剤層２０が基板４に向けられた状態で第一の基材１１が走行する場合には、制御装置５が第一の基材１１の色である白色を観察するが、第一の基材１１にねじれや切断が生じた場合には、接着剤層２０の色や背景色等、第一の基材１１とは異なる色を観察するようになる。
【００３２】
制御装置５は第一の観察手段６から送られる信号によって白色を観察している時は「正常」と判断し第一の基材１１の走行を続けるが、白色以外の色を観察する時には「異常」と判断し、第一の基材１１の走行を停止させる。このように、第一の基材１１を第一、第二の押圧ローラ４５、４６の間に送り、後述する貼付工程を行う前に、接着剤層２０が基板４と対向しているかどうかの検査を行うことで、貼付工程の際には必ず接着剤層２０が基板４の対向するようになっている。
【００３３】
第一の基材１１は第一の押圧ローラ４５に支持された状態で走行しており、接着剤層２０が基板４の貼付面と対向する位置に位置した時に、第一の押圧ローラ４５を移動させ、第一、第二の押圧ローラ４５、４６間の距離を縮めると、第一の基材１１が基板４に押し付けられ、接着剤層２０が基板４の貼付面と密着し、接着剤層２０が基板４に貼付される（貼付工程）。
【００３４】
剥離剤１６の選択により、第一の剥離層１５と接着剤層２０との間の接着力は、第一の剥離層１５と第一の基材１１の間、及び第一の接着剤層２０と基板４との間の接着力よりも小さくされている。帯電防止粒子１７が接着剤層２０と直接接触すると、第一の剥離層１５の接着力が大きくなってしまうが、上述したように帯電防止粒子１７は剥離剤１６で覆われているため、第一の剥離層１５の接着力は大きくならず、従って、第一の押圧ローラ４５を第二の押圧ローラ４６から離し、第一の基材１１が基板４から離れると、第一の剥離層１５も第一の基材１１と一緒に剥離され、接着剤層２０が基板４上に残る（剥離工程）。
【００３５】
第一の基材１１が剥離された後、切断手段９によって接着剤層２０を基板４上で切断し、接着剤層２０のうち、貼付面に貼付された部分を、他の部分から分離すれば、後述する接着剤付き基板が得られる。
【００３６】
少なくとも、貼付工程と、剥離工程と、第二の基材３１を剥離する工程では、第一の押圧ローラ４５又は第一の剥離ローラ４１が第一の基材１１に接触しており、貼付工程と剥離工程では第一の基材１１は第一の押圧ローラ４５に接触した状態で走行し、第二の基材３１を剥離する工程では第一の基材１１は第一の剥離ローラ４１に接触した状態で走行する。第一の基材１１は絶縁性の樹脂で構成されているため、第一の基材１１がそれらのローラ４１、４５に接触した状態で走行すると摩擦により第一の基材１１が帯電する。
【００３７】
本発明の接着フィルム１０は、上述したように第一の剥離層１５に帯電防止粒子１７が添加されており、第一の剥離層１５は導電性を有する程度に表面抵抗が小さくなっている。従って、第一の基材１１が帯電したとしても、その電気は第一の剥離層１５でリークされるので接着剤層２０が帯電せず、基板４に貼付される接着剤層２０の帯電量が従来よりも小さくなる。
【００３８】
第一の基材１１は接着剤層２０が剥離された後、第一の剥離層１５が露出した状態で巻き取り軸に向かって走行する。露出した第一の剥離層１５の表面を観察できる位置、ここでは第一の剥離層１５上には第二の観察手段７が配置されている。
【００３９】
第一の剥離層１５には透明は剥離剤１６が用いられ、また帯電防止粒子１７にも透明な金属酸化物が用いられており、第一の剥離層１５全体が透明になっているので、第一の剥離層１５が露出した状態では、透明な第一の剥離層１５の表面側から裏面側に位置する第一の基材１１の色が観察される。
【００４０】
第二の観察手段７が観察する色が第一の基材１１の色である時には、制御装置５は「正常」と判断するが、接着剤層２０が第一の剥離層１５上に残り、第二の観察手段７が観察する色が第一の基材１１の色以外の色である時には、制御装置５は「不良」と判断し、対応する接着剤付き基板４に「不良」を示すマーキングをする。マーキングされた接着剤付き基板４は次の工程に送られる前に取り除かれるので、電気部品を接続する工程での歩留りが向上する。
【００４１】
図３は接着剤付き基板４を示す断面図である。ここでは、基板４はＬＣＤ（Ｌｉｑｕｉｄ  Ｃｒｙｓｔａｌ  Ｄｉｓｐｌａｙ）のような表示装置に用いられるガラス基板で構成されている。この基板４はガラス板４１と、ガラス板４１上に形成された配線膜４２とを有しており、配線膜４２が配置された部分で貼付面が構成され、該貼付面に接着剤層２０が配置されている。
【００４２】
半導体素子等の他の電気部品の接続端子が配置された側の面を接着剤層２０に押し当て加熱押圧すれば、バインダー樹脂２１が加熱によって軟化し、電気部品の接続端子が軟化したバインダー樹脂２１を押し退け、該接続端子と配線膜４２とで導電性粒子２２が挟み込まれる。更に押圧を続けるとバインダー樹脂２１が硬化され、基板４と電気部品とが硬化したバインダー樹脂２１によって機械的に接続され、導電性粒子２２によって電気的にも接続された電気装置が得られる。
【００４３】
接着剤層２０が帯電していると、電気部品の回路に悪影響を生じる場合があるが、上述したように本発明では接着剤層２０の帯電は第一の剥離層１５によって防止されるので、信頼性の高い電気装置が得られる。
【００４４】
以上は帯電防止粒子１７をＩＴＯで構成する場合について説明したが、本発明はこれに限定されるものではなく、透明で、かつ、導電性を有する金属酸化物であれば、例えば、亜鉛酸化物、錫酸化物を用いることもできる。また、これらの金属酸化物の粒子を２種類以上１つの剥離層１５（第一の剥離層）に添加することもできる。
【００４５】
第一の剥離層１５の膜厚が厚くなると、接着フィルム１０の生産性が落ちるなど不具合が多くなる。従って第一の剥離層１５の膜厚は薄い方が好ましく、本発明に適した膜厚の範囲は１０ｎｍ以上１μｍ以下、より好ましくは３０ｎｍ以上３００ｎｍ以下である。
【００４６】
帯電防止粒子１７が第一の剥離層１５から露出すると第一の剥離層１５の接着力が強くなりすぎるので、帯電防止粒子１７を露出させないためには、その粒径は第一の剥離層１５の膜厚以下である好ましく、より好ましくは１０ｎｍ以上６０ｎｍ以下である。
【００４７】
帯電防止粒子１７の粒径が、第一の剥離層１５の膜厚と略等しい場合には、帯電防止粒子１７が存在せず、剥離剤１６だけが位置する部分の膜厚が、帯電防止粒子１７の粒径よりも小さくなることがあるが、その場合であっても、帯電防止粒子１７は剥離剤１６で覆われるので、接着剤層２０と帯電防止粒子１７とが直接接触することはない。
【００４８】
以上は、第一の基材１１に白色の着色剤が添加され、白色に着色された場合について説明したが、本発明はこれに限定されるものではなく、例えば基材１２を構成する樹脂の結晶性によって白濁し、不透明又は半透明になったマット状のものを用いることもできる。また、第一の基材１１の色は接着剤層２０と異なる色であれば白色に限定されるものではない。
【００４９】
また、第一の基材１１全体を着色する必要もない。例えば、第一の基材１１の第一の剥離層１５が形成される側の面に、有色であって、接着剤層２０とは異なる色の図形や文字を印刷しておけば、第二の観察手段７によってその図形や文字の色を観察することができる。
【００５０】
第一の基材１１構成する樹脂もＰＥＴ樹脂に限定されず、ＰＥＴ樹脂以外のポリエチレン樹脂、ポリプロピレン樹脂、ポリアクリル樹脂等種々のものを用いることができる。
【００５１】
剥離剤に用いるシリコーンは加熱によって硬化する加熱硬化型に限定されず、紫外線照射によって硬化する紫外線硬化型のものも用いることができる。また、剥離剤はシリコーンに限定されるものではない。
【００５２】
以上は接着剤層２０に用いられるバインダー樹脂がエポキシ樹脂である場合について説明したが、本発明はこれに限定されるものではなく、アクリル樹脂、イソシアネート樹等他の熱硬化性樹脂や、これらの熱硬化性樹脂と、エポキシ樹脂のうち、２種類以上の熱硬化性樹脂を混合して用いることも可能である。
【００５３】
また、熱硬化性樹脂の他に、バインダー樹脂にフェノキシ樹脂等の熱可塑性樹脂や、熱硬化性樹脂を硬化させる硬化剤や、着色剤や老化防止剤のような添加剤を添加することもできる。
【００５４】
導電性粒子２２も特に限定されるものではなく、樹脂粒子の表面に金属メッキ層が形成された導電層付き樹脂粒子や、金属粒子単体を用いることができる。導電性粒子２２の色は多くは茶色か黒色であるが、特に限定されるものではない。また、バインダー樹脂２１に着色剤を添加することで、接着剤層２０の色を基材１１とは異なる色に変えることも可能である。
【００５５】
基板４もガラス基板に限定されず、ガラスエポキシ板やセラミック板上に配線膜が形成されたリジッド基板や、樹脂フィルム上に配線膜が形成されたフレキシブル配線板を用いることもできる。また、基板４に接続される電気部品も半導体素子に限定されず、他の配線板や電気装置等種々のものを接続することができる。
【００５６】
以上は、長尺状の接着フィルム１０を走行させ、接着剤層２０を基板４に貼付させてから接着剤層２０の切断を行う場合について説明したが、本発明はこれに限定されるものではない。予め、接着フィルム１０を基板４の貼付面と略等しい平面形状に切断してフィルム片を作成し、該フィルム片を接着剤付き基板の製造に用いれば、貼付工程と剥離工程の後で接着剤層２０を切断する必要がない。
【実施例】
【００５７】
＜実施例１〜７＞
有機溶媒と帯電防止粒子とからなる溶媒系スラリーと、剥離剤と、硬化触媒とを、下記表１に示す配合比率（重量）で配合し、帯電防止粒子が凝集せず、その粒径が１０ｎｍ以上６０ｎｍ以下に維持されるように混合し、分散剤を含有しない剥離剤用の塗布組成物を３種類作成した。ここでは、有機溶媒としてトルエンとメチルエチルケトンの混合溶媒（重量比１：１）を用いた。次いでその塗布組成物をＰＥＴフィルムからなる基材１１の表面に＃６コイルバーを用いて塗布して塗布層１５ａを形成した後、１６０℃、１分の条件で乾燥させ、剥離剤１６ａを硬化させて剥離層１５を形成し、実施例１〜７の剥離フィルム１２を作成した。塗布組成物の組成を下記表１に示す。
【００５８】
【表１】
2005298799.tif 000003
【００５９】
尚、上記表１中の数字は重量部を示す。ここでは、剥離剤として、信越化学工業（株）社製の商品名「ＫＳ８４７」（シリコーン濃度３０重量％）、「ＫＳ８３０」（シリコーン濃度３０重量％）を用い、硬化触媒としては信越化学工業（株）社製の商品名「ＰＬ５０Ｔ」を用い、溶媒系スラリーとしてはシーアイ化成（株）社製の商品名「ナノテックＩＴＯエタノールスラリー」と、（株）ソルベックス社製の商品名「マイクロソルバーＬＩＴ−４１Ａ」を用いた。
【００６０】
「ナノテックＩＴＯエタノールスラリー」と、「マイクロソルバーＬＩＴ−４１Ａ」はそれぞれＩＴＯ微粒子を溶媒に分散させた縣濁液（溶媒系スラリー）であり、ＩＴＯ粒子の濃度（重量％）は「ナノテックＩＴＯエタノールスラリー」が３５重量％、「マイクロソルバーＬＩＴ−４１Ａ」が３０重量％である。尚、「ナノテックＩＴＯエタノールスラリー」に含有されるＩＴＯ粒子は９０％以上の粒径が２０．８ｎｍ未満の範囲にあり、その平均粒径は１６．４ｎｍである。
【００６１】
＜比較例１、２＞
上記表１に記載された配合比率で、剥離剤と、有機溶媒と、硬化触媒とを混合し、帯電防止粒子を含有しない塗布組成物を２種類作成し、これらの塗布組成物を用いて、実施例１〜７と同じ条件で剥離層を形成し、比較例１、２の剥離フィルムを作成した。上記実施例１〜７、比較例１、２の剥離フィルムを用いて下記に示す「剥離力」、「残留接着率」、「抵抗値」、「イオン含有率」の各評価試験を行った。
【００６２】
〔剥離力〕
剥離フィルムの剥離層１５が形成された面を貼着対象物に密着し、７０℃の温度条件で２０時間圧着した後、剥離フィルムを貼着対象物から剥離するときに要した力（剥離力）を測定した。尚、剥離フィルム１２として実用上に必要な剥離力は０．５Ｎ／ｃｍ以上である。
【００６３】
〔残留接着率〕
上記「剥離力」試験で剥離力を測定後、剥離フィルム１２の剥離層１５表面にＰＥＴフィルムを貼付した後、剥離フィルム１２をＰＥＴフィルムから剥がすときの剥離力を測定し、測定剥離力とした。これとは別に標準となる剥離テープ（標準テープ）と新たなＰＥＴフィルムとを貼付後、剥離する時の力を標準剥離力とし、測定剥離力÷標準剥離力×１００で算出される値を残留接着率（％）とした。尚、残留接着率の値が小さい程、剥離テープの劣化が激しいことを示しており、剥離フィルムとして実用上に必要な残留接着率は８０％以上である。
【００６４】
〔抵抗値〕
剥離フィルム１２を１０ｃｍ角程度の大きさに切り取って試料片とし、該試料片の表面抵抗をヒューレット・パッカード社製の高抵抗計で測定した。尚、表面抵抗の値が１０11Ω未満であれば接着フィルムに用いた時に、十分な帯電防止効果が得られる。
【００６５】
〔イオン含有率〕
剥離フィルム１２を細かく切断後、０．２ｇを精秤し、１０ｍｌの超純水と一緒に容器に入れ、１００℃のオーブン内に１０時間放置した。この超純水に溶出したイオン量を測定した。これとは別にブランクとして超純水のイオン量を測定し、ブランクのイオン量との比をイオン含有率とした。
【００６６】
〔印字性〕
剥離フィルム１２の剥離層１５が形成された側の面に油性の速乾性インクで文字を書き、インクの弾かれ具合を観察した。インクの弾きが観察されなかったものを「５」、小さい点状のハジキが観察されたものを「４」、小円状のハジキが観察されたものを「３」、字が点々状になったものを「２」、字がかすれてしまったものを「１」として評価した。
【００６７】
本発明に用いる接着剤は、速乾性インクと同様に有機溶媒を含有しているため、この印字性試験の評価が高ければ、接着剤の塗布性が高いことを示しており、特に評価が「３」以上であれば接着剤を塗布したときの塗布膜の厚さが均一になる。各評価試験の結果を下記表２に記載する。
【００６８】
【表２】
2005298799.tif 000004
【００６９】
上記表２から明らかなように、実施例１〜７、比較例１、２の剥離フィルム１２は残留接着率が高く、剥離フィルム１２の剥離力が高温保存後も変化し難いことがわかる。また、各剥離フィルム１２のイオン含有率は実用上十分に低かった
実施例１〜７の抵抗値は２×１０8Ωと実用上十分に低かったのに対し、比較例１、２の剥離フィルムの抵抗値は、高抵抗計の測定範囲を超える程に高く、絶縁性が非常に高いことが確認された。従って、実施例１〜７の剥離フィルム１２を接着フィルムに用いた場合には帯電防止効果が期待できるが、帯電防止粒子を含有しない比較例１、２の剥離フィルムは帯電防止効果が得られないと推測される。
【００７０】
また、実施例１〜７のうち、溶媒系スラリーの添加量が３重量部以上であった実施例１〜５は印字性が「３」を超えていたが、溶媒系スラリーの添加量が３重量部未満であった実施例６、７は印字性の評価が低かった。このことから、塗布組成物１００重量部中の溶媒系スラリーの添加量が３重量部以上であれば、接着剤の塗布性が特に高くなることがわかる。
【００７１】
例えば、剥離剤にセルロースを添加して剥離フィルムの剥離層を形成することは公知であり、セルロースを添加すれば印字性は向上するが、セルロースは接着剤中の有機溶媒に溶解、膨潤する性質を有しているので、セルロースが溶解、膨潤した部分で剥離層と接着層との接着力が非常に高くなり、接着層が剥離層から剥離されないことがある。
【００７２】
本発明では、剥離層にセルロースを添加しなくても、帯電防止粒子によって印字性が向上している上に、帯電防止粒子は有機溶媒に溶解、膨潤しないので、剥離フィルムの剥離性を維持しながら、印字性を高くすることができる。
【００７３】
更に、実施例１と同じ剥離剤と帯電防止粒子とを用いて塗布組成物を作成し、この塗布組成物を用いて白色のＰＥＴフィルムからなる基材上に膜厚５０μｍの剥離層を形成して実施例８の剥離フィルム１２を作成した。
【００７４】
この実施例８の剥離フィルム１２と、塗布組成物を塗布する前の白色ＰＥＴフィルム（膜厚５０μｍ）と、透明ＰＥＴフィルム（膜厚２５μｍ）と、従来品の剥離フィルムについて、上記「イオン含有率」と同じ条件で超純水に溶出したイオン量（ｐｐｍ）を測定した。その結果を下記表３に記載する。
【００７５】
【表３】
2005298799.tif 000005
【００７６】
尚、上記表３の商品名「０６５ＡＤ」はソニーケミカル（株）社製の剥離フィルム（膜厚：５０μｍ、基材：白色ＰＥＴ）であり、剥離層には帯電防止剤としてポリチオフェンが添加されている。商品名「４００Ａ」はソニーケミカル（株）社製の剥離フィルム（膜厚：５０μｍ、基材：白色ＰＥＴ）であり、剥離層には帯電防止剤としてイオン伝導剤が添加されている。
【００７７】
上記表３から明らかなように、実施例８の剥離フィルム１２は、基材として用いられる白色ＰＥＴフィルムとイオン量合計がほぼ同じであり、従って、剥離層単体では殆どイオンを含有していないことがわかる。これに対し、従来品の剥離フィルムはイオン量合計が非常に高くなっている。
【００７８】
一般に、上述した条件で測定されるイオン含有量が１５ｐｐｍ以下の範囲にあれば電気部品を接続した際に、回路パターンの腐食が起こりにくいとされている。従って、本発明の剥離フィルム１２を用いれば、従来の剥離フィルムを用いた場合に比べ基板４に転着した接着剤層２０にイオンが付着し難く、接着剤層２０を介して基板４に電気部品を接続した場合に、電気部品の回路パターンが腐食され難い。
【００７９】
また、ＩＴＯ粒子に変え、銅マイクロ粒子（三井金属鉱業（株）社製の銅微粉末、一次粒径１μｍ）と、カーボンブラック（日本イーシー社製のケッチェンブラック、一次粒径３０ｎｍ）を用い、各帯電防止粒子と、剥離剤（信越化学工業（株）社製の商品名「ＫＳ８４７」）とを混合して塗布組成物を作成し、剥離層を形成したところ、銅マイクロ粒子を用いた場合には、その含有量が塗布組成物全体の３０重量％以上にした場合には、十分な帯電防止効果が得られるが、剥離力、残留接着率共に実用上十分ではなかった。
【００８０】
また、カーボンブラックを微粉末のまま塗布組成物に添加した場合には抵抗値と剥離力が高く、剥離フィルムとしては不適切であった。カーボンブラックをシリコーン剥離剤と混練りした後、塗布組成物に用いた場合には、カーボンブラックの添加量が９重量％以上にした場合に抵抗値が低くなり、十分な帯電防止効果が得られたが、残留接着率の値が不十分であった。また、カーボンブラックを用いた場合も銅マイクロ粒子を用いた場合も、剥離層全体がそれらの粒子によって着色されるため、剥離層の基材とは反対側の面から基材の色を観察することができなかった。従って、金属粒子やカーボンブラック粒子は、上述した接着フィルムの帯電防止粒子には不適切であることがわかる。
【００８１】
以上は、接着剤層２０を剥離した後の色を観察し、「正常」か「不良」かを判断する場合について説明したが、本発明はこれに限定されるものではない。
図５の符号９０は本発明に用いられる貼付装置の他の例を示している。この貼付装置９０は、上述した第一、第二の観察手段６、７の代わりに、反射手段９６と観察手段９７を有する以外は、上記図２に示した貼付装置１と同じ構成を有している。
【００８２】
観察手段９７は剥離工程直後の剥離フィルム１２上に配置され、反射手段９６は剥離フィルム１２２を挟んで観察手段９７と反対側に配置されている。観察手段９７は発光部と受光部とを有しており、発光部は所定波長の光（例えば赤外線）を剥離フィルム１２に向かって照射する。
【００８３】
第一の基材１１は透明な樹脂フィルムで構成されており、図１（ａ）〜（ｄ）で示したように、第一の剥離層１５は透明な帯電防止粒子が添加されることで透明にされているので、剥離フィルム１２全体が透明になっている。
【００８４】
接着剤層２０が基板４に転着され、剥離工程後の第一の剥離層１５上に接着剤層２０が残留していない時には、発光部からの光は透明な第一の剥離層１５と、透明な第一の基材１１とを透過し、剥離フィルム１２の反対側に位置する反射部材９６に到達すると、該反射部材９６で観察手段９７側へ反射され、その反射光が第一の基材１１と、第一の剥離層１５とを再び透過して観察手段９７へ戻り、観察手段９７の受光部に入射する。
【００８５】
受光部に反射光が入射すると、観察手段９７はその反射光を電気信号に変えて制御装置９５へ出力し、制御装置９５はその電気信号を光量に変換する。ここでは、接着剤層２０は不透明にされており、剥離工程で接着剤層２０が基板４に転着されず、第一の剥離層１５表面に残ると、発光部から照射される光は接着剤層２０で吸収されるので、受光部に入射する光量が非常に少なくなる。
【００８６】
反射手段９６で光が反射された時に制御装置９５が検出する光量と、接着剤層２０で光が吸収された時に制御装置９５が検出する光量の間の値を設定値として制御装置９５に入力しておき、検出される光量が設定値以上のときは「正常」と判断し、設定値未満のときは「不良」と判断するように制御装置９５を設定しておく。
【００８７】
制御装置９５が「不良」と判断したときに、対応する接着剤付き基板４に「不良」を示すマーキングをするようにすれば、マーキングされた接着剤付き基板４を次の工程に送る前に容易に取り除くことができる。
【００８８】
以上は、観察手段９７の発光部から照射された光が反射部材９６で反射した反射光を検出する場合について説明したが、本発明はこれに限定されるものではない。例えば、剥離フィルム１２を挟んで観察手段９７と反対側に、所定波長の光を放出する発光装置を配置し、該発光装置から放出され、剥離フィルム１２を透過した透過光を観察手段の受光部に入射させてもよい。
【００８９】
この場合、接着剤層２０が第一の剥離層１５上に残らず、剥離フィルム１２を透過した光が接着剤層２０に吸収されなかった場合に観察手段９７で検出される光量と、剥離フィルム１２を透過した光が接着剤層２０で吸収された場合に検出される光量との間の値を設定値として制御装置９５に入力しておけば、上述した貼付装置９０の場合と同様に、制御装置９５に接着剤付き基板４が「正常」か「不良」かを判断させることができる。
【図面の簡単な説明】
【００９０】
【図１】（ａ）〜（ｄ）：本発明の接着フィルムを製造する工程の一例を説明する断面図
【図２】本発明の製造方法に用いる貼付装置を説明する図
【図３】本発明により製造された接着剤付き基板を説明する断面図
【図４】従来技術の接着フィルムを説明する断面図
【図５】本発明の製造方法に用いる貼付装置の他の例を説明する図
【符号の説明】
【００９１】
１、９０……貼付装置    ４……基板    ６、７……観察手段    １０……接着フィルム    １１……基材（第一の基材）    １２……剥離フィルム    １５……剥離層    １６……剥離剤    １７……帯電防止粒子    ２０……接着剤層    ２１……バインダー樹脂    ２２……導電性粒子
【図１】
2005298799.tif 000006
【図２】
2005298799.tif 000007
【図３】
2005298799.tif 000008
【図４】
2005298799.tif 000009
【図５】
2005298799.tif 000010